"銅およびマンガンによって活性化された硫化亜鉛からなるエレクトロルミネセンスEL用蛍光体の調製方法であって、硫化亜鉛、硫黄、アンモニウムのハロゲン化物、銅化合物および金属マンガンを含む組成物を焼成し、焼成によって得られた生成物を洗浄し篩い分ける工程を含み、前記組成物の焼成の前に、硫化亜鉛をカプセルに入れ、該カプセルの周囲を取り囲む爆薬の爆発により該硫化亜鉛を処理することを特徴とするエレクトロルミネセンスEL用蛍光体の調製方法。前記組成物の焼成が、1150~1350°Cで1~10時間行われることを特徴とする請求項1に記載のエレクトロルミネセンスEL用蛍光体の調製方法。本発明の目的は、蛍光体の不純物を排除し、発光輝度を増大させること、および合成の生産性を向上させることにある。本発明はたとえば以下に関する。[1]銅およびマンガンによって活性化された硫化亜鉛からなるエレクトロルミネセンスEL用蛍光体の調製方法であって、硫化亜鉛、硫黄、アンモニウムのハロゲン化物、銅化合物および金属マンガンを含む組成物を焼成し、焼成によって得られた生成物を洗浄し篩い分ける工程を含み、上記組成物の焼成の前に、硫化亜鉛をカプセルに入れ、該カプセルの周囲を取り囲む爆薬の爆発により該硫化亜鉛を処理することを特徴とするエレクトロルミネセンスEL用蛍光体の調製方法。[1’]銅およびマンガンによって活性化された硫化亜鉛からなるエレクトロルミネセンスEL用蛍光体の調製方法であって、硫化亜鉛をカプセルに入れ、該カプセルの周囲を爆薬によって取り囲み、該爆薬の爆発により該硫化亜鉛を処理する工程と、上記爆薬の爆発により処理された硫化亜鉛と、未処理の硫化亜鉛、硫黄、アンモニウムのハロゲン化物、銅化合物および金属マンガンとを含む組成物を調製した後、該組成物を焼成し、焼成によって得られた生成物を洗浄し篩い分ける工程とを含むことを特徴とするエレクトロルミネセンスEL用蛍光体の調製方法。[2]上記組成物の焼成が、1150~1350°Cで1~10時間行われることを特徴とする[1]または[1’]に記載のエレクトロルミネセンスEL用蛍光体の調製方法。本発明によれば、蛍光体の不純物が排除され、発光輝度を増大できる。また、蛍光体の合成の生産性が向上できる。本発明の効果は、以下の方法で蛍光体が合成されることにより得られる。すなわち、第一工程では、硫化亜鉛サンプルを衝撃波により処理する。まず、硫化亜鉛サンプルを金属製カプセル貯蔵用金属製アンプルに入れる。次いで、カプセルを爆薬によって包むか、あるいは、カプセルを大量の爆薬の中に入れ、爆発によって全体的に衝撃波を与える。次いで、カプセルを開き、処理後の硫化亜鉛粉末を取り出す。第二工程では、処理後の硫化亜鉛粉末を組成物の調製に用いる。そして、処理後の硫化亜鉛粉末と、ZnS未処理、硫黄、アンモニウムのハロゲン化物、銅化合物および金属マンガンとから組成物を調製する。次いで、マッフル内で還元雰囲気中、好ましくは1150~1350°Cの温度で1~10時間、特に好ましくは1250°Cの温度で3時間、組成物を焼成する。次いで、焼成によって得られた生成物を洗浄し篩い分ける。このように、本発明の調製方法は、爆破によって金属カプセル中の硫化亜鉛を処理する工程を導入にしたことにより、公知の調製方法と異なっている。この差異により、ZnS:Cu,Mn蛍光体CuおよびMnをドーピングした硫化亜鉛からなる蛍光体の発光輝度を増大できる。具体的には、発光輝度は、交流AC駆動モード上では36倍になり、直流DC駆動モード上では9.4倍になる。本発明の調製方法は、他の前述の調製方法に見られる欠点はない。その理由は、次のことにある。硫化亜鉛の爆破処理の後、処理された硫化亜鉛は付活剤と混合され、還元雰囲気での高温処理にさらされる。その結果、前述の構造欠陥は除去される。たとえば析出した亜鉛に関係する欠陥はZnSに変換される。また、本発明の調製方法によれば、得られた蛍光体は爆薬に由来する不純物にも汚染されていない。さらに、この調製方法では発射器具を用いないため、衝撃波の大きさ、爆破処理される材料の量および高輝度を示す蛍光体の容量を実質的に増加できる。本発明の調製方法は、新規性および進歩性を有しており、産業的に応用できる。本発明は、以下の実施例により例示されるが、それらにより制限されない。[実施例1]ZnS:Cu,Mnの組成を有し、銅の含有量が0.22質量であり、マンガンの含有量が1質量であるEL用蛍光体を合成した。爆破処理のため、硫化亜鉛を壁厚2mmの銅製カプセルに入れた。次いで、カプセルを爆薬によって包み、上記爆薬の爆発により衝撃波を与えた。次いで、カプセルを開き、処理後の硫化亜鉛粉末を取り出した。次いで、処理後の硫化亜鉛粉末を以下の原料からなる組成物を調製するために用いた。ZnS爆破処理済-20gSZnS未処理1:1質量比-0.56gNH4Cl-0.093gCuCl-0.072gMn-0.2g組成物を炭素層の下のるつぼに入れ、マッフル内で1250°Cの温度で3時間焼成した。次いで、得られた組成物を化学洗浄し、乾燥した後、篩い分けして蛍光体とした。この蛍光体から交流AC駆動用のエレクトロルミネッセンス装置を製造した。周波数400Hzの交流ACで駆動させたときの発光強度は、爆破処理を施さなかったZnSを使用した場合と比較すると、1.6倍に増加した。同じサンプルを、直流DC駆動でのテストにも用いた。硫化銅相は、公知の手順に従い、表面をコーティングした。上述のようにして得られた蛍光体から、直流駆動のエレクトロルミネッセンス装置を製造した。フォーミング過程は、電圧を50-100-150-200Vと段階的に増加させることにより行った。各段階の電圧は2分間ずつ印加した。輝度は、爆破処理を施さなかったZnSを使用した場合と比較すると、9.4倍に増大していた。[実施例2]ZnS:Cu,Mnの組成を有し、銅の含有量が0.22質量であり、マンガンの含有量が1質量であるEL用蛍光体を合成した。爆破処理のため、硫化亜鉛を壁厚2mmの銅製カプセルに入れた。爆破処理の影響を減らすために、銅製カプセルを壁厚3mmの鋼管にさらに入れた。次いで、カプセルを爆薬によって包み、上記爆薬の爆発により衝撃波を与えた。次いで、カプセルを開き、処理後の硫化亜鉛粉末を取り出した。次いで、処理後の硫化亜鉛粉末を以下の原料からなる組成物を調製するために用いた。ZnS爆破処理済-20gSZnS未処理1:1質量比-0.56gNH4Cl-0.093gCuCl-0.072gMn-0.2g組成物を炭素層の下のるつぼに入れ、マッフル内で1250°Cの温度で3時間焼成した。次いで、得られた組成物を化学洗浄し、乾燥した後、篩い分けして蛍光体とした。この蛍光体から交流AC駆動用のエレクトロルミネッセンス装置を製造した。周波数400Hzの交流AC駆動での発光強度は、爆破処理を施さなかったZnSを使用した場合と比較すると、3.6倍に増加した。このように、上述した硫化亜鉛のエレクトロルミネッセンスEL用蛍光体の調製方法によれば、周知の調製方法と比較して、輝度について交流駆動では3.6倍に、直流駆動では9.4倍に増大できた。"